(57)【特許請求の範囲】
【請求項１】
（１）未加工黄麻の梱包を解いて結束する工程と、
（２）前記黄麻が処理されるようにペクターゼおよびラッカーゼから得られる酵素化合物の水性溶液を容器に添加し、前記容器から黄麻を取り出して１０時間から１４時間の間寄せ集め、最後に熱水を用いて前記未加工黄麻をすすぐ工程を含む、未加工黄麻を酵素化合物を用いて処理する工程と、
（３）容器に還元性漂白剤の溶液を添加して前記黄麻を還元漂白し、次いで、脱色剤を添加して前記黄麻を処理し、その後、前記容器から黄麻を取り出す工程と、
（４）前記（３）の工程で得られた黄麻を粉砕し、次いで、前記黄麻のすすぎ、オイル化、脱水及び乾燥の処理を連続的に行うことにより、前記黄麻繊維を脱色して不純物のない黄麻繊維製品を入手する工程と、
を含んでおり、前記（２）工程における酵素化合物を用いた未加工黄麻の処理は、ｐＨが５．０〜５．５、温度が５５℃〜６０℃の条件下での第１の処理と、前記第１の処理に続いて行われる、ｐＨが７．５〜８．０、温度が６０℃〜７０℃の条件下での第２の処理とからなり、
前記（２）工程における酵素化合物の水性溶液は、未加工黄麻の１重量％〜２重量％のペクターゼおよびラッカーゼと、未加工黄麻の１５倍の重量の水とからなり、
前記ペクターゼおよびラッカーゼの重量比が３：１であることを特徴とする黄麻の脱ゴム化処理法。
【請求項２】
前記（２）工程における未加工黄麻をすすぐ処理のための熱水の温度が、８５℃〜９５℃であることを特徴とする請求項１に記載の黄麻の脱ゴム化処理法。
【請求項３】
前記（３）工程における還元性漂白剤と脱色剤の重量が、未加工黄麻の重量の１％〜2％であることを特徴とする請求項１に記載の黄麻の脱ゴム化処理法。
【請求項４】
前記（３）工程における還元漂白処理が、８５℃〜９５℃の温度下で行われることを特徴とする請求項１に記載の黄麻の脱ゴム化処理法。
【請求項５】
前記（４）工程におけるオイル化処理は、未加工黄麻の重量あたり１％の重量であって、１：１の比率で含まれるアミノシリコンオイルおよびポリビニルエマルジョンと、未加工黄麻の５倍から１０倍の水とに調製された混合液中に、前記未加工黄麻繊維を４５℃の温度下で３０分間浸漬することにより行なわれることを特徴とする請求項１に記載の黄麻の脱ゴム化処理法。
【発明の詳細な説明】
【技術分野】
【０００１】
本発明は、繊維技術の領域に関する。さらに特定するとそれは、黄麻の脱ゴム化処理法に関する。このような処理法を終えて得られた黄麻繊維は、衣類の材料を製造する際に利用できる。
【背景技術】
【０００２】
黄麻繊維から作られた衣料材料は、黄麻繊維が水分吸収性、ガス透過性に優れていることから、静電気作用が低く、かつ型の保持性が良好であるという理由から、人々に大いに好まれている。しかしながら、上記の黄麻衣料繊維は、主に亜麻、苧麻の未加工材料であるか、またはそれらの未加工材料と羊毛、化学繊維、絹、テリレンおよびウレタンの弾性繊維のような他の繊維とを混合したり、あるいは織り合わせたりすることによって製造される衣料材料であることから、この衣料材料を得るには、脱色工程やその他の工程を必要としていた。このため、黄麻衣料材料を作成する方式には一般的に、工程時間が長いこと、労働の必要性が高いこと、さらに水や他の物資の消費が増大するという問題がある。
【０００３】
例えば苧麻を脱ゴム化する工程には、梱包を解く工程、酸洗いする工程、煮沸除去する工程、積み重ねる工程、バタバタと動かす工程、漂白工程、脱水工程、ふんわりさせる工程、オイル化工程、寄せ集め工程、オイルを除去する工程、ふんわりさせて乾燥する工程など様々な工程が含まれている。出願人は黄麻を脱ゴム化するため、これらのこの工程を試みてはいるが、黄麻の色素の除去率がほんの５０％にしかすぎないことがわかっている。すなわち、得られた繊維の外観の色は褐黄色であり、そのような外観色を持つ黄麻繊維を、綿の混紡物、または粘液性のゴム状物、または他の繊維とともに混合したり、織り合わせたりすることによって得られる裏地からは、漂白工程を経て明色化しても理想の未染色布を得ることができず、また明るい色の染色を行ってもうまくゆかず、結果的に暗い色になってしまう。いくつかの技術的観点からおそらく、暗い色の染色を行えばこれらの結果を覆い隠すことができるが、黄麻の除去率は悪く、暗く染色した後の製品の色調安定性も良くない。したがって黄麻の除去率は、衣料材料を製造する際に都合良く用いることができるように、黄麻にとって８０％を下回らないほどの要求割合に達する必要がある。さらに黄麻に含まれるキシロゲンのような不純物は皮膚のチクチク感を引き起こす可能性がある。キシロゲンの除去率は一般に７０％に達するべきであり、そうでなければ脱ゴム化作用が明らかであるような場合でさえ、黄麻を衣料材料の製造のために利用することはできない。
【０００４】
衣料材料としての黄麻は元々、繊維束のざらざら性、ごわごわ性、顔料除去の困難性、紡織性能の低さ、および皮膚のチクチク感の発生といった、様々な本質的弱点を持つ。従来、黄麻は、黄麻バッグのような梱包材料を加工するために用いられてきた。黄麻にとってわずかであるがよく用いられる用途は、カーペット、ざらざらした壁紙、およびハンドバッグやクッションのような他の手工芸品の製造であった。近年では化学繊維やプラスチック製品のような代替する梱包材料の利用が増加してきたために黄麻市場の縮小が徐々に引き起こされてきており、黄麻が厳格に土壌を選択することを必要とせず、生育期間が短く、かつ収量が多いために結果的に大量の供給過剰となり、それで黄麻の価格が安くなってきている。対照的に亜麻は土壌選択性が厳格で収量が低いため、結果的に持続的な価格上昇を引き起こし、それにより亜麻織物は一般消費者に人気のないものとなっている。
【０００５】
こうして中国特許公開公報第ＣＮ第１０４７４１５号には、黄麻、またはアンバリ麻のケナフを混合したヤーンの化学的変性物に用いられるある種の技術および装置が開示されており、その化学的変性の処理工程は以下の通りである。
【０００６】
ａ．黄麻を選別した後２０分から４０分間、ＮａＯＨ溶液中に浸漬し、続いてステアリン酸ナトリウム溶液中で２０分から４０分間煮沸してからそれが中性になるまで酸洗浄を行い、過酸化水素によってそれを漂白し、オイル化、および乾燥を行った後、Ｃ１１すきぐしを通してそれを穴開けし、次に繊維切断装置を通過させて切断を行い、フリップコットンラックを通してフリップしてから、それをオイル化して湿度を保ち、最後にそれを梱包する。
【０００７】
ｂ．上記の変性させた黄麻またはアンバリ繊維および綿繊維を混合する。この特許の技術スキームの欠点は以下のとおり明らかである。第一番目としてこの技術は、得られる製品が明るい茶色であることから証明できるように、記載されたとおりの０．５％以下のペクチン含有量および２％以下のキシロゲンの除去率に効率的に達するとは思われない。第二番目、顔料の除去率は約６０％にすぎない。ＮあＯＨ溶液に浸漬し、煮沸する工程を行った場合、しつこく存在する黄麻顔料の除去率は悪く、またキシロゲン除去の効果もそれほど良くないことが実施から証明される。
【０００８】
さらに、黄麻織物を製造する改良法が、アンモニアと窒素の処理、柔軟化工程、除毛工程、および防縮加工を施す工程を用いる中国特許公開公報第ＣＮ第１０４７４１５号に組み入れられている。しかしながらこの方法は、黄麻織物を製造することを主に目的としており、未加工黄麻の露出物を脱ゴム化し、かつ洗浄して固めることには関連していない。
【０００９】
その上、Finishing Technology No.2, 2002 Apr.の第２４巻には、酵素クラスを含む影響、および洗浄に影響を与える生物−酵素の用量や処理時間がどれほどであるかが記載されている。この文献で提供されている実験データは亜麻に対するものであり、キシロゲンの含有量の減少は７．２％から５．４％であって、ペクチン含有量の減少は３．５％から１．４％である。これらの除去率はそれぞれ２５％および６０％であり、それはこの文献で述べられている最良の処理効果である。しかしながらキシロゲンおよびペクチンの含有量は亜麻粗紡糸の製造の必須要件に合致できないほどの高量であって、そのため質が認められる亜麻製品を製造することができない。周知のとおり繊維の可塑性と糸を紡ぐ性能は、キシロゲン含有量に逆比例の関係にある。第ＣＮ第１０４７４１５号にまさに開示されているように、ペクチンおよびキシロゲンの含有量がそれぞれ０．５％と２％以下である場合にのみ、繊維の糸を紡ぐ能力が存在している。
【００１０】
この報告書の概要を作成するにあたっては、以下の欠点が注目される。第１番目として、推奨された化合物酵素の最大活性が充分研究されていなかったことである。それは主に、異なる酵素が必要とする要件にしたがってｐＨ値を有意に変化させなかったために結果的にペクチンおよびキシロゲンの除去率が低くなっている。第２番目としては、化合物酵素が亜麻の脱ゴム化工程の労働能力がますます減少してしまう酵素と溶剤が１：３０という比率の条件で用いられ、水および電気のような資源、並びに添加剤などの大量の浪費を引き起こすことによって、経済効果がなくなるとともに、産業上の製造はそれに耐えることができない。第３番目としては、その引用文献は「最適温度および同様のｐＨ値の条件では化合物酵素の中に共同作用が存在する(その文献の４頁、３．３欄の８から９行目)」と考えている。しかしながら出願人の実験は、酵素化合物によって必要とされる同様のｐＨ値を採用し、中間の等級を選択した場合、その酵素化合物の共同作用はわずかであることを証明している。酵素の効果が無効になるように酵素化合物が互いに相互に干渉する可能性があることが当然証明されている。この引用文献で提示されている実験データは、酵素化合物の効力が充分な働きを奏していなかったことを示している。このようにこの引用文献は、選択されている酵素化合物における妥当なｐＨ値を示さなかった。第４番目としては、その報告書の実験対象物が亜麻であることである。亜麻に含まれるキシロゲン含有量は黄麻の含有量よりも少ない(Gu Bomingらによって編集された１９９３年発行の黄麻の利用法、およびGu Bomingらによって編集された1987年発行の亜麻の紡績を参照するとよい)。従って私たちがこの文献で推奨される方法を用いることによって黄麻繊維を脱ゴム化し、かつキシロゲンを除去しても、その効果は不良であろう。
【００１１】
結果的に国内および外外の市場において、黄麻と黄麻綿を混合した衣料材料はない。
【特許文献１】中国特許公開公報第ＣＮ第１０４７４１５号
【非特許文献１】Finishing Technology No. 2, 2002 Apr.の第24巻に
【発明の開示】
【課題を解決するための手段】
【００１２】
本発明の目的は、簡単な工程を用いかつ安い費用で黄麻繊維に含まれる顔料やキシロゲンのような不純物を十分に除去することができる黄麻の脱ゴム化処理法を提供することにある。
【００１３】
黄麻の脱ゴム化処理法の目的は、以下の通りに達成される。
【００１４】
（１）未加工黄麻の梱包を解いて結束する工程と、
（２）前記黄麻が処理されるようにペクターゼおよびラッカーゼから得られる酵素化合物の水性溶液を容器に添加し、前記容器から黄麻を取り出して１０時間から１４時間の間寄せ集め、最後に熱水を用いて前記未加工黄麻をすすぐ工程を含む、未加工黄麻を酵素化合物を用いて処理する工程と、
（３）容器に還元性漂白剤の溶液を添加して前記黄麻を還元漂白し、次いで、脱色剤を添加して前記黄麻を処理し、その後、前記容器から黄麻を取り出す工程と、
（４）前記（３）の工程で得られた黄麻を粉砕し、次いで、前記黄麻のすすぎ、オイル化、脱水及び乾燥の処理を連続的に行うことにより、前記黄麻繊維を脱色して不純物のない黄麻繊維製品を入手する工程とを含んでいる。
【００１５】
（削除）
【００１６】
（削除）
【００１７】
（削除）
【００１８】
ペクターゼおよびラッカーゼの充分な機能についてのそれぞれの効果を得る目的で、前記（２）工程における酵素化合物を用いた未加工黄麻の処理は、ｐＨが５．０〜５．５、温度が５５℃〜６０℃の条件下での第１の処理と、前記第１の処理に続いて行われる、ｐＨが７．５〜８．０、温度が６０℃〜７０℃の条件下での第２の処理とからな。上記の条件下で処理することにより、ペクチンおよびペクチンとともに存在する不純物に対するペクターゼの除去作用(例えば脱色)が確実に機能することになる。
【００１９】
本発明の別の実施計画では、酵素化合物の水性溶液は、未加工黄麻の１重量％〜２重量％のペクターゼおよびラッカーゼと、未加工黄麻の１５倍の重量の水とからなる。
【００２０】
本発明の別の実施計画では、前記（２）工程で述べられた酵素化合物のペクターゼおよびラッカーゼの重量比は３：１である。
【００２１】
（削除）
【００２２】
本発明の別の実施計画では、前記（２）工程で述べられている未加工黄麻をすすぐ工程のための熱水の温度は摂氏８５℃から９５℃である。
【００２３】
本発明の別の実施計画では、前記（３）工程で述べられている還元性漂白剤と脱色剤の重量は、未加工黄麻の重量のそれぞれ１％から２％である。
【００２４】
本発明の別の実施計画では、前記（３）工程で述べられている還元漂白処理は、８５℃から９５℃の温度で行われる。
【００２５】
本発明の別の実施計画では、前記（４）工程におけるオイル化処理は、未加工黄麻の重量あたり１％の重量であって、１：１の比率で含まれるアミノシリコンオイルおよびポリビニルエマルジョンと、未加工黄麻の５倍から１０倍の水とに調製された混合液中に、前記未加工黄麻繊維を４５℃の温度下で３０分間浸漬することにより行なわれる
【発明の効果】
【００２６】
本発明の黄麻繊維からキシロゲンのような不純物を脱色する割合および除去率は、それぞれ上記８９％および７６％である。この技術で得られた黄麻の外観色は白である。得られた黄麻と綿や化学繊維のような他の繊維との混合工程および織り合わせ工程を行った後では、その繊維は衣料材料の必要条件を完全に備えているであろう。さらにこの技術は簡単な工程であるとともに、水や他の資源を抑えており、コストも低く生産性が高い。
【発明を実施するための最良の形態】
【００２７】
以下に最良の実施の形態を示す。
【実施例１】
【００２８】
（１）例えば、Jiangsu Textile Companyから入手できる未加工黄麻の梱包を解き、約0.5キログラムの小さな束に分割する。
【００２９】
（２）重量が未加工黄麻の１％であって比(重量比)が３：１のペクターゼおよびラッカーゼと、未加工黄麻の１５倍の重量の水とから作られる酵素化合物を入手し、それらを混合してからそれらを処理タンクに投入する。酢酸と重曹を用いてｐＨ値を５．０と５．５の間に調節し、そして５５℃に加熱する。処理タンクに入れた未加工黄麻を５０分間処理する。このような温度とｐＨ値の条件下でラッカーゼ活性は充分に機能するため、キシロゲンのような不純物が除去できる。酢酸を用いてｐＨ値を７．５と８の間に調節し、温度が６０℃になるまで加熱する。そのような温度とｐＨ値の条件下でその未加工黄麻を５０分間処理し続けると、ペクターゼ活性が充分に機能するため、ペクチンおよびペクチンが付着した不純物を除去できる。黄麻を取り出した後１４時間、それを積み上げることによって、酵素を使用し続けることができる。最後にその黄麻を８５℃から９５℃の熱水を用いてすすぐ。上記で述べたペクターゼおよびラッカーゼは、それぞれDanmark Novozymes Corpotationによって製造されたBioprepおよびDeniliteを含んでいるとよい。
【００３０】
（３）未加工黄麻の２重量％の還元性漂白剤と、未加工黄麻の１５倍の重量の水とを用意し、それらを混合してからそれらを処理タンクに投入する。その処理タンクを８５℃に加温し、７０分間保持する。未加工黄麻の１重量％の脱色剤を添加し、７０分間加熱して保持してからその未加工黄麻を取り出す。上記で述べた還元性漂白剤と脱色剤には、それぞれJiangsu Suzhou Jinfang Trading Co. Ltd.によって供給されるA-QタイプとB-Wタイプが含まれる。
【００３１】
（４）前記（３）工程で得られた未加工黄麻を粉砕機械に入れて粉砕し、それからそれをすすぐ。次に、Shanghai Agent of German Wacker Corporationによって販売されているPOWER-18タイプのアミノシリコンオイルと市販されているポリビニルエマルジョンとを１：１の比で、かつ未加工黄麻の１重量％の量にして未加工黄麻の５倍から１０倍の重量の水とともに調製し、そしてその未加工黄麻繊維を３０分間、４５℃の温度で浸漬することによってそれらを混合する。最後にその未加工黄麻を脱水して乾燥することによって、黄麻繊維製品を得ることができる。
【実施例２】
【００３２】
（１）例えば、Jiangsu Textile Companyから入手できる未加工黄麻の梱包を解き、約0.5キログラムの小さな束に分割する。
【００３３】
（２）重量が未加工黄麻の１．５％であって比(重量比)が３：１のペクターゼおよびラッカーゼと、未加工黄麻の１５倍の重量の水とから作られる酵素化合物を入手し、それらを混合してからそれらを処理タンクに投入する。酢酸と重曹を用いてｐＨ値を５．０と５．５の間に調節し、そして摂氏５７．５℃に加熱する。処理タンクに入れた未加工黄麻を３５分間処理する。このような温度とｐＨ値の条件下でラッカーゼ活性は充分に機能するため、キシロゲンのような不純物が除去できる。酢酸を用いてｐＨ値を７．５と８の間に上昇させて調節し、温度が６５℃になるまで加熱する。そのような温度とｐＨ値の条件下でその未加工黄麻を３５分間処理し続けると、ペクターゼ活性が充分に機能するため、ペクチンおよびペクチンが付着した不純物を除去できる。黄麻を取り出した後１０時間、それを積み上げることによって、酵素を使用し続けることができる。最後にその黄麻を８５℃から９５℃の熱水を用いてすすぐ。上記で述べたペクターゼおよびラッカーゼは、それぞれDanmark Novozymes Corpotationによって製造されたBioprepおよびDeniliteを含んでいるとよい。
【００３４】
（３）未加工黄麻の１．５重量％の還元性漂白剤と、未加工黄麻の１５倍の重量の水とを用意し、それらを混合してからそれらを処理タンクに投入する。その処理タンクを８８℃に加温し、６０分間保持する。未加工黄麻の１．５重量％の脱色剤を添加し、５０分間加熱して保持してからその未加工黄麻を取り出す。上記で述べた還元性漂白剤と脱色剤には、それぞれJiangsu Suzhou Jinfang Trading Co. Ltd.によって供給されるA-QタイプとB-Wタイプが含まれる。
【００３５】
（４）前記（３）工程で得られた未加工黄麻を粉砕機械に入れて粉砕し、それからそれをすすぐ。次に、Shanghai Agent of German Wacker Corporationによって販売されているPOWER-18タイプのアミノシリコンオイルと市販されているポリビニルエマルジョンとを１：１の比で、かつ未加工黄麻の１重量％の量にして未加工黄麻の５倍から１０倍の重量の水とともに調製し、そしてその未加工黄麻繊維を３０分間、４５℃の温度で浸漬することによってそれらを混合する。最後にその未加工黄麻を脱水して乾燥することによって、黄麻繊維製品を得ることができる。
【実施例３】
【００３６】
（１）例えば、Jiangsu Textile Companyから入手できる未加工黄麻の梱包を解き、約０．５キログラムの小さな束に分割する。
【００３７】
（２）重量が未加工黄麻の２％であって比(重量比)が３：１のペクターゼおよびラッカーゼと、未加工黄麻の１５倍の重量の水とから作られる酵素化合物を入手し、それらを混合してからそれらを処理タンクに投入する。酢酸と重曹を用いてｐＨ値を５．０と５．５の間に調節し、そして６０℃に加熱する。処理タンクに入れた未加工黄麻を２５分間処理する。このような温度とｐＨ値の条件下でラッカーゼ活性は充分に機能するため、キシロゲンのような不純物が除去できる。酢酸を用いてｐＨ値を７．５と８の間に調節し、温度が７０℃になるまで加熱する。そのような温度とｐＨ値の条件下でその未加工黄麻を２５分間処理し続けると、ペクターゼ活性が充分に機能するため、ペクチンおよびペクチンが付着した不純物を除去できる。黄麻を取り出した後１２時間、それを積み上げることによって、酵素を使用し続けることができる。最後にその黄麻を８５℃から９５℃の熱水を用いてすすぐ。上記で述べたペクターゼおよびラッカーゼは、それぞれDanmark Novozymes Corpotationによって製造されたBioprepおよびDeniliteを含んでいるとよい。
【００３８】
（３）未加工黄麻の１重量％の還元性漂白剤と、未加工黄麻の１５倍の重量の水とを用意し、それらを混合してからそれらを処理タンクに投入する。その処理タンクを９０℃に加温し、５０分間保持する。未加工黄麻の２重量％の脱色剤を添加し、３０分間加熱して保持してからその未加工黄麻を取り出す。上記で述べた還元性漂白剤と脱色剤には、それぞれJiangsu Suzhou Jinfang Trading Co. Ltd.によって供給されるA-QタイプとB-Wタイプが含まれる。
【００３９】
（４）前記（３）工程で得られた未加工黄麻を粉砕機械に入れて粉砕し、それからそれをすすぐ。次に、Shanghai Agent of German Wacker Corporationによって販売されているPOWER-18タイプのアミノシリコンオイルと市販されているポリビニルエマルジョンとを１：１の比で、かつ未加工黄麻の１重量％の量にして未加工黄麻の５倍から１０倍の重量の水とともに調製し、そしてその未加工黄麻繊維を３０分間、４５℃の温度で浸漬することによってそれらを混合する。最後にその未加工黄麻を脱水して乾燥することによって、黄麻繊維製品を得ることができる。
【産業上の利用可能性】
【００４０】
本発明の上記の実施例から得られる黄麻繊維製品を検査したところ、下記の表に示されているように、顔料およびキシロゲンのような不純物について測定した除去率、それと同じく得られた黄麻繊維の色は、現存する技術よりも優れた効果を示しており、それは衣料材料の適用要件を満たしている。
【００４１】
【表１】
0004774404.tif 000002